(57)【要約】【課題】音響振動板として必要とされる弾性率を達成し、かつ、充分な厚みを有する音響振動板とその製造方法を提供する。【解決手段】炭素含有樹脂に黒鉛などの平板粒子を混合して均一に分散させ、押出成形機により板状に成形し、非酸化性雰囲気中で焼成・炭素化する。【選択図】なし【特許請求の範囲】
【請求項１】
厚みが０．４ｍｍ以上の板状の母材と、
前記母材中に均一に分散した平板粒子であって、前記平板粒子の面が前記母材の面に平行になるように配向している平板粒子とを含む音響振動板。
【請求項２】
前記母材は、硬化後の樹脂である請求項１記載の音響振動板。
【請求項３】
前記母材は、アモルファス炭素である請求項１記載の音響振動板。
【請求項４】
音響振動板の面内の任意の方向における曲げ弾性率が９０ＧＰａ以上である請求項３記載の音響振動板。
【請求項５】
前記平板粒子は、黒鉛、窒化硼素、セラミックス、酸化チタン、ガラスからなる群から選択される一種または二種以上の無機粒子である請求項１〜４のいずれか１項記載の音響振動板。
【請求項６】
樹脂に平板粒子を均一に分散させ、
前記平板粒子が均一に分散した樹脂を押出成形機にて板状に成形し、
前記成形物を加熱して樹脂を硬化させることを含む音響振動板の製造方法。
【請求項７】
前記樹脂は炭素含有樹脂であり、前記樹脂が硬化された成形物を非酸化性雰囲気中で焼成・炭素化することをさらに含む請求項６記載の音響振動板の製造方法。
【請求項８】
前記平板粒子は、黒鉛、窒化硼素、セラミックス、酸化チタン、ガラスからなる群から選択される一種または二種以上の無機粒子である請求項６または７記載の音響振動板の製造方法。
【発明の詳細な説明】
【技術分野】
【０００１】
本発明は、音響振動板、特に、圧電素子をその上に支持して圧電素子と共に振動する音響振動板、さらに特定すれば、超音波により周囲の物体を検出し距離を測定する車載用ソナーセンサに用いられるに適した音響振動板とその製造方法に関する。
【背景技術】
【０００２】
下記特許文献１〜３には、樹脂に、平板粒子である黒鉛を混合して黒鉛を樹脂中に均一に分散させ、音響振動板として必要な弾性率を達成するために、黒鉛結晶の面が振動板の面に平行になるように黒鉛を配向させつつシート状に成形して樹脂を硬化させ、非酸化性雰囲気中で樹脂を焼成・炭素化して得られる、アモルファス炭素中に黒鉛の粒子が均一に分散し、かつ、その結晶面が振動板の面に平行になるように配向した音響振動板が記載されている。それらのうち、特許文献２には、圧電発音体をその上に支持して圧電発音体と共に振動する圧電発音体用の振動板が記載されている。
【０００３】
しかしながら、いずれの特許文献においても、焼成前の成形時にロールによる圧延などにより板厚を薄くして配向させる手法によるため、黒鉛の結晶を充分に配向させて所要の弾性率を得るためには、焼成後の黒鉛を含む層の厚みは最大でも６０μｍ程度（引用文献２）と薄くならざるを得ない。そのため、例えば、車載用ソナーセンサに用いた場合には強度が不充分であり、使用時の振動や異物の衝突により破損する恐れがあるという問題がある。
【先行技術文献】
【特許文献】
【０００４】
【特許文献１】特開平４−２６１２９９号公報
【特許文献２】特開２００１−１６０９９８号公報
【特許文献３】特開平２−２４３０９号公報
【発明の概要】
【発明が解決しようとする課題】
【０００５】
したがって本発明の目的は、音響振動板として必要とされる弾性率を達成し、かつ、充分な厚みを有する音響振動板とその製造方法を提供することにある。
【課題を解決するための手段】
【０００６】
本願の出願時には未公開である特願２０１２−２８３０９１の明細書において示したように、平均長さ１５０μｍの炭素繊維を樹脂に混合し、口径１ｍｍのシート用ダイスを装着した押出成形機でシート状に成形して非酸化性雰囲気中で焼成・炭素化すれば、０．７ｍｍの厚さを有し、かつ、成形方向において１００ＧＰａに近い弾性率を有する音響振動板が得られることが見い出された。そして、本願明細書の実施例において示すように、炭素繊維に代えて平板粒子である黒鉛（平均粒子径５μｍ）を用いて同様に押出成形を行えば、成形方向において１００ＧＰａ以上の弾性率が達成されるだけでなく、成形方向と垂直な方向においてもそれに近い弾性率が達成されることが見い出された。本願発明はこの知見に基づくものである。
【０００７】
本発明によれば、厚みが０．４ｍｍ以上の板状の母材と、前記母材中に均一に分散した平板粒子であって、前記平板粒子の面が前記母材の面に平行になるように配向している平板粒子とを含む音響振動板が提供される。
【０００８】
前記母材は、例えば、硬化後の樹脂である。
【０００９】
或いはまた、前記母材は、アモルファス炭素である。
【００１０】
母材がアモルファス炭素である場合に、音響振動板の面内の任意の方向における曲げ弾性率は９０ＧＰａ以上であり得る。
【００１１】
前述の音響振動板は、樹脂に平板粒子を均一に分散させ、前記平板粒子が均一に分散した樹脂を押出成形機にて板状に成形し、前記成形物を加熱して樹脂を硬化させることを含む方法により製造される。
【００１２】
前記樹脂は炭素含有樹脂であり、前記樹脂が硬化された成形物を非酸化性雰囲気中で焼成・炭素化することをさらに含むことが好ましい。
【００１３】
前記平板粒子は、黒鉛、窒化硼素、セラミックス、酸化チタン、ガラスからなる群から選択される一種または二種以上の無機粒子である。
【実施例１】
【００１４】
塩化ビニル樹脂６０部、天然鱗状黒鉛（日本黒鉛製  平均粒子径５μｍ）４０部に、可塑剤としてジアリルフタレートモノマーを添加して、ヘンシェルミキサーで分散させた後、３本ロールにて混練し、ペレタイザーにてペレット化し、成形用組成物を得た。これを、口径１．２ｍｍのシート用ダイスを装着した押出成形機にてシート状に成形し、１８０℃のエアオーブン中で３時間処理し樹脂を硬化させた炭素前駆体とした。その後窒素ガス中で毎時１５℃で昇温し、１０００℃で３時間保持して焼成・炭素化し、０．８ｍｍ厚の板材を得た。焼成・炭素化前および焼成・炭素化後の板材について、成形方向と成形方向に垂直な方向において３点曲げ試験により曲げ強度と曲げ弾性率を測定し、密度を測定した。結果を表１に示す。
【実施例２】
【００１５】
塩化ビニル樹脂５０部、天然鱗状黒鉛（日本黒鉛製  平均粒子径５μｍ）５０部に、可塑剤としてジアリルフタレートモノマーを添加して、ヘンシェルミキサーで分散させた後、３本ロールにて混練し、ペレタイザーにてペレット化し、成形用組成物を得た。これを、口径１．２ｍｍのシート用ダイスを装着した押出成形機にてシート状に成形し、１８０℃のエアオーブン中で３時間処理し炭素前駆体とした。その後窒素ガス中で毎時１５℃で昇温し、１０００℃で３時間保持して焼成・炭素化し、０．８ｍｍ厚の板材を得た。得られた板材について、成形方向と成形方向に垂直な方向において３点曲げ試験により曲げ強度と曲げ弾性率を測定し、密度を測定した。結果を表１に示す。
〔比較例〕
塩化ビニル樹脂４０部、フラン樹脂２０部、天然鱗状黒鉛（平均粒子径５μｍ）２０部、およびピッチ系黒鉛質炭素繊維（日本グラファイトファイバー製ＨＣ６００−１５Ｍ、平均直径７μｍ、平均長さ１５０μｍ）２０部に、可塑剤としてジアリルフタレートモノマーを添加して、ヘンシェルミキサーで分散させた後、３本ロールにて混練し、ペレタイザーにてペレット化し成形用組成物を得た。これを、口径１．０ｍｍのシート用ダイスを装着した押出成形機にてシート状に成形し、１８０℃のエアオーブン中で３時間処理し炭素前駆体とした。その後窒素ガス中で毎時１５℃で昇温し、１０００℃で３時間保持して焼成・炭素化し、厚み０．７ｍｍの板材を得た。得られた板材について、成形方向と成形方向に垂直な方向において３点曲げ試験により曲げ強度と曲げ弾性率を測定し、密度を測定した。結果を表１に示す。
【００１６】
【表１】
2015089087.tif 000002
【００１７】
表１の結果によれば、黒鉛粒子と炭素繊維が含まれる比較例では、成形方向の曲げ弾性率のみが著しく向上しているのに対し、それらの合計と等しい量もしくはそれ以上の量の黒鉛粒子が含まれる実施例１，２では、成形方向の曲げ弾性率が１２０ＧＰａ以上であり、成形方向に垂直な方向でも９０ＧＰａ以上の曲げ弾性率が得られている。すなわち、音響振動板の面内の任意の方向における曲げ弾性率が９０ＧＰａ以上である。また、焼成前においても、面内の任意の方向における曲げ弾性率が４０ＧＰａ以上である。